(57)【要約】【課題】本発明の目的は帯電安定性や感度がよく、かつ湿度依存性の少ないチタニルフタロシアニン顔料の製造方法及び該顔料を用いた電子写真感光体、プロセスカートリッジ及び画像形成装置を提供する事にある。【解決手段】チタニルフタロシアニン１モルに対し（２Ｒ，３Ｒ）−２，３−ブタンジオール及び（２Ｓ，３Ｓ）−２，３−ブタンジオールの少なくとも１種を０．６〜１．０モル反応させた後、反応物を水の存在下、溶媒中で処理することにより、粉末Ｘ線回折スペクトルのブラッグ角２θ（±０．２°）で、８．３°に特徴的なピーク有するブタンジオール付加体チタニルフタロシアニンを含有する顔料を製造することを特徴とする顔料の製造方法。【選択図】        なし【特許請求の範囲】
【請求項１】
チタニルフタロシアニン１モルに対し（２Ｒ，３Ｒ）−２，３−ブタンジオール及び（２Ｓ，３Ｓ）−２，３−ブタンジオールの少なくとも１種を０．６〜１．０モル反応させた後、反応物を水の存在下、溶媒中で処理することにより、粉末Ｘ線回折スペクトルのブラッグ角２θ（±０．２°）で、８．３°に特徴的なピーク有するブタンジオール付加体チタニルフタロシアニンを含有する顔料を製造することを特徴とする顔料の製造方法。
【請求項２】
前記チタニルフタロシアニンが無定形チタニルフタロシアニン顔料であることを特徴とする請求項１に記載の顔料の製造方法。
【請求項３】
前記無定形チタニルフタロシアニン顔料がアシッドペースト処理、水洗を経て得た含水顔料ペーストを凍結し、解凍濾過後に乾燥して得られることを特徴とする請求項２に記載の顔料の製造方法。
【請求項４】
チタニルフタロシアニン１モルに対し（２Ｒ，３Ｒ）−２，３−ブタンジオール及び（２Ｓ，３Ｓ）−２，３−ブタンジオールの少なくとも１種を０．６〜１．０モル反応させた後、反応物を水の存在下、溶媒中で処理することにより、ＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を製造することを特徴とする顔料の製造方法。
【請求項５】
請求項１〜３のいずれか１項に記載の顔料の製造方法で得られたブタンジオール付加体チタニルフタロシアニンを含有する顔料を含有することを特徴とする電子写真感光体。
【請求項６】
請求項４に記載の顔料の製造方法で得られたブタンジオール付加体チタニルフタロシアニンを含有する顔料を含有することを特徴とする電子写真感光体。
【請求項７】
ＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を含有することを特徴とする電子写真感光体。
【請求項８】
導電性支持体上に少なくとも電荷発生層及び電荷輸送層を積層した電子写真感光体において、該電荷発生層にＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を含有することを特徴とする電子写真感光体。
【請求項９】
請求項５〜８のいずれか１項に記載の電子写真感光体と該電子写真感光体上を一様に帯電する帯電手段、帯電された電子写真感光体に静電潜像を形成する潜像形成手段、該電子写真感光体上の静電潜像を顕像化する現像手段、該電子写真感光体上に顕像化されたトナー像を転写材上に転写する転写手段、転写後の該電子写真感光体上の電荷を除去する除電手段及び転写後の該電子写真感光体上の残留するトナーを除去するクリーニング手段の少なくとも１つの手段とが一体的に支持され、画像形成装置本体に着脱自在に装着可能であることを特徴とするプロセスカートリッジ。
【請求項１０】
請求項９に記載のプロセスカートリッジを有し、電子写真画像を作製する手段を有することを特徴とする画像形成装置。
【発明の詳細な説明】
【０００１】
【発明の属する技術分野】
本発明はプリンタなどに使用され、ＬＥＤ光、半導体レーザ光に対して有効な電子写真感光体（以下、単に感光体とも云う）に用いる顔料の製造方法、該製造方法で得られた顔料を用いた電子写真感光体、プロセスカートリッジ及び画像形成装置に関する。
【０００２】
【従来の技術】
近年、電子機器の発達にともない電子写真を利用した複写機やプリンターの使用頻度が益々高まっており、高感度な感光体が次々に発表されている。なかでも粉末Ｘ線回折スペクトルにてブラッグ角２θの２７．２±０．２°に最大ピークを有するＹ型チタニルフタロシアニン顔料（以後、単にＹ型顔料ともいう）は高感度な素材として知られ学会報告もされている（非特許文献１）。さらに藤巻はこのＹ型チタニルフタロシアニン顔料が乾燥した不活性ガス中での脱水処理によっての光量子効率が低下することを見いだした。常温常湿度環境に放置して水を再吸収すると再び量子効率が上がることから、Ｙ型顔料は水を含んだ結晶構造を有し、水分子が光によって生成した励起子のホールとエレクトロンとの解離を促進し、これが高い光量子効率を示す原因の一つと推測している（非特許文献２）。
【０００３】
このような素材をキャリヤ発生物質として用いた電子写真感光体では、環境、特に湿度変動により感度特性が変化することが懸念されてきた。このＹ型顔料の感度の湿度依存の欠点は近年、高画質を要求されるにつれて目立ってきた。例えば夜雨が降り、翌日晴天になる場合、電子写真感光体も密閉された部分（現像器付近）が前日の高湿度雰囲気を保持しており感光体の他の開放された部分と間に感度差が生じて、朝一の運転開始直後に中間濃度の画像に感度差によって生じたと考えられる帯状の画像欠陥が発生する。
【０００４】
この湿度依存性を解決するために、水の代わりに他の極性基をチタニルフタロシアニン顔料に付与する試みも以前よりなされており、“ジオール化合物を含有するチタニルフタロシアニン結晶の生成と特性”と題する講演（非特許文献３）、及び“Ｓｙｎｔｈｅｓｅｓ  ａｎｄ  Ｐｒｏｐｅｒｔｉｅｓ  ｏｆ  Ｔｉｔａｎｙｌ  Ｐｈｔｈａｌｏｃｙａｎｉｎｅ  Ｎｅｗ  ｐｏｌｙｍｏｒｐｈｓ”と題する講演（非特許文献４）に隣接するブタンジオールがチタニルフタロシアニンと付加体を作ることが発表されている。又、電子写真感光体用の２，３−ブタンジオールとの付加体チタニルフタロシアニン顔料も報告されている（特許文献１）。
【０００５】
さらに、立体規則性を有した２，３−ブタンジオールのチタニルフタロシアニン付加体がその中で特に優れた性質をもつものとして報告されており（特許文献２、３）、中でも、２，３−ブタンジオールのチタニルフタロシアニン付加体とチタニルフタロシアニンの混晶が高感度を示す顔料として報告されている。（特許文献４）。該混晶の顔料は粉末Ｘ線回折スペクトルで、ブラッグ角２θ：８．３°、２４．７°、２５．１°、２６．５°（いずれも±０．２°）に特徴的なピーク有しており、高感度な素材であるが、顔料組成でブタンジオールとチタニルフタロシアニンの付加比率が最適のものになっていないと感度の低下や暗減衰が大きく、帯電性が悪いといった欠陥があった。「量比を正確になるように合成」と記載するのは簡単だが現実には難しい。特に、高画質と同時に高速性を要求される高速のデジタル複写機等の電子写真感光体として適用するには、湿度依存性や感度の改良と共に、暗減衰の改良を含めた繰り返し帯電性の安定性を確保する必要である。
【０００６】
【特許文献１】
特開平５−２７３７７５号公報
【０００７】
【特許文献２】
特開平７−１７３４０５号公報
【０００８】
【特許文献３】
特開平８−８２９４２号公報
【０００９】
【特許文献４】
特開平９−２３０６１５号公報
【００１０】
【非特許文献１】
電子写真学会誌，２９（３），２５０（１９９０）
【００１１】
【非特許文献２】
Ｙ．Ｆｕｊｉｍａｋｉ：ＩＳ＆Ｔ’ｓ  ７ｔｈ  Ｉｎｔｅｒｎａｔｉｏｎａｌ  Ｃｏｎｇｒｅｓｓ  ｏｎ  Ａｄｖａｎｃｅ  ｉｎ  Ｎｏｎｉｍｐａｃｔ  Ｐｒｉｎｔｉｎｇ  Ｔｅｃｈｎｏｌｏｇｉｅｓ，  Ｐａｐｅｒ  Ｓｕｍｍａｒｉｅｓ，２６９（１９９１）
【００１２】
【非特許文献３】
１９９２年電子写真学会“Ｊａｐａｎ  Ｈａｒｄｃｏｐｙ’９２”予稿集１５３−１５６頁
【００１３】
【非特許文献４】
１９９３年電子写真学会国際会議”Ｊａｐａｎ  Ｈａｒｄｃｏｐｙ’９３”予稿集６５９−６６２頁
【００１４】
【発明が解決しようとする課題】
本発明の目的は上記した事情に鑑み、帯電安定性や感度がよく、かつ湿度依存性の少ないチタニルフタロシアニン顔料の製造方法及び該顔料を用いた電子写真感光体（以下、単に感光体ともいう）、プロセスカートリッジ及び画像形成装置を提供する事にある。
【００１５】
【課題を解決するための手段】
本発明者等は上記の欠点を改良すべく検討を加えた結果、無定形チタニルフタロシアニン１．０モルに対し、（２Ｒ，３Ｒ）−２，３−ブタンジオール又は（２Ｓ，３Ｓ）−２，３−ブタンジオールを０．６モル以上、好ましくは０．７モル以上の存在下で、両者を反応させた後、反応物を水の存在下、溶剤中で処理する工程（加水分解工程）を経て得られる顔料を使用した電子写真感光体は帯電性が安定し、感度も高く、かつ湿度環境が変化しても感度が変動しないものが安定的に得られることを見出した。また顔料粒子の大きさに関しては、合成工程にて得られたＢＥＴ比表面積で１５ｍ２／ｇ〜６０ｍ２／ｇ、好ましくは２０ｍ２／ｇ〜５０ｍ２／ｇの顔料が分散性を良好にし、該粒径の顔料を用いた感光体が安定した感度、帯電性を示すことを見出した。即ち、本発明の前記課題は以下のような構成を有することによって達成される。
【００１６】
１．チタニルフタロシアニン１モルに対し（２Ｒ，３Ｒ）−２，３−ブタンジオール及び（２Ｓ，３Ｓ）−２，３−ブタンジオールの少なくとも１種を０．６〜１．０モル反応させた後、反応物を水の存在下、溶媒中で処理することにより、粉末Ｘ線回折スペクトルのブラッグ角２θ（±０．２°）で、８．３°に特徴的なピーク有するブタンジオール付加体チタニルフタロシアニンを含有する顔料を製造することを特徴とする顔料の製造方法。
【００１７】
２．前記チタニルフタロシアニンが無定形チタニルフタロシアニン顔料であることを特徴とする前記１に記載の顔料の製造方法。
【００１８】
３．前記無定形チタニルフタロシアニン顔料がアシッドペースト処理、水洗を経て得た含水顔料ペーストを凍結し、解凍濾過後に乾燥して得られることを特徴とする前記２に記載の顔料の製造方法。
【００１９】
４．チタニルフタロシアニン１モルに対し（２Ｒ，３Ｒ）−２，３−ブタンジオール及び（２Ｓ，３Ｓ）−２，３−ブタンジオールの少なくとも１種を０．６〜１．０モル反応させた後、反応物を水の存在下、溶媒中で処理することにより、ＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を製造することを特徴とする顔料の製造方法。
【００２０】
５．前記１〜３のいずれか１項に記載の顔料の製造方法で得られたブタンジオール付加体チタニルフタロシアニンを含有する顔料を含有することを特徴とする電子写真感光体。
【００２１】
６．前記４に記載の顔料の製造方法で得られたブタンジオール付加体チタニルフタロシアニンを含有する顔料を含有することを特徴とする電子写真感光体。
【００２２】
７．ＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を含有することを特徴とする電子写真感光体。
【００２３】
８．導電性支持体上に少なくとも電荷発生層及び電荷輸送層を積層した電子写真感光体において、該電荷発生層にＢＥＴ比表面積が１５ｍ２／ｇ〜６０ｍ２／ｇで且つ粉末Ｘ線回折スペクトルのブラッグ角２θ（±０．２°）で、８．３°に特徴的なピーク有するブタンジオール付加体チタニルフタロシアニンを含有する顔料を含有することを特徴とする電子写真感光体。
【００２４】
９．前記５〜８のいずれか１項に記載の電子写真感光体と該電子写真感光体上を一様に帯電する帯電手段、帯電された電子写真感光体に静電潜像を形成する潜像形成手段、該電子写真感光体上の静電潜像を顕像化する現像手段、該電子写真感光体上に顕像化されたトナー像を転写材上に転写する転写手段、転写後の該電子写真感光体上の電荷を除去する除電手段及び転写後の該電子写真感光体上の残留するトナーを除去するクリーニング手段の少なくとも１つの手段とが一体的に支持され、画像形成装置本体に着脱自在に装着可能であることを特徴とするプロセスカートリッジ。
【００２５】
１０．前記９に記載のプロセスカートリッジを有し、電子写真画像を作製する手段を有することを特徴とする画像形成装置。
【００２６】
以下、本発明の顔料の製造方法について説明する。
本発明のブタンジオール付加体チタニルフタロシアニンを含有する顔料（以後、単にブタンジオール付加体チタニルフタロシアニン顔料とも云う）は、（２Ｒ，３Ｒ）−２，３−ブタンジオール及び（２Ｓ，３Ｓ）−２，３−ブタンジオールの少なくとも１種とチタニルフタロシアニンを各種溶媒のもとで、室温以上で混合して合成することができる。
【００２７】
チタニルフタロシアニンと（２Ｒ，３Ｒ）−２，３−ブタンジオール及び（２Ｓ，３Ｓ）−２，３−ブタンジオールの少なくとも１種（以下、単にブタンジオールとも云う）を過剰に反応させると１／１（チタニルフタロシアニン１モルに対し、ブタンジオールが１モル付加した構造）のブタンジオール付加体チタニルフタロシアニンをつくる。その構造はＩＲスペクトル（以後、単にＩＲとも云う）で９７０ｃｍ−１付近（矢印ａ）のＴｉ＝Ｏ吸収が消失し、６３０ｃｍ−１付近（矢印ｂ）にＯ−Ｔｉ−Ｏの吸収が現れること、及び質量分析の結果から、チタニルフタロシアニンと（２Ｒ，３Ｒ）−２，３−ブタンジオール又は（２Ｓ，３Ｓ）−２，３−ブタンジオールが脱水縮合した構造と考えられている（化１）。該ブタンジオール付加体チタニルフタロシアニン顔料の粉末Ｘ線回折スペクトル（以下、単にＸＲＤとも云う）で、ブラッグ角２θ（±０．２°）：９．５°に特徴的なピークを有する（以下、９．５°型と略：図１）。該９．５型のブタンジオール付加体チタニルフタロシアニン顔料は９．５以外にも１６．４°、１９．１°、２４．７°、２６．５°にピークがみられる。一方、本発明のブタンジオール付加体チタニルフタロシアニンを含有する顔料は粉末Ｘ線回折スペクトルで、ブラッグ角２θ：８．３°（±０．２°）に特徴的なピーク有する（以下、８．３°型と略：図２）。該８．３型のブタンジオール付加体チタニルフタロシアニンを含有する顔料は８．３以外にも２４．７°、２５．１°、２６．５°にピークがみられものが好ましい。この結晶構造の違い（９．５°のピークと８．３°のピークの違い）はチタニルフタロシアニンに対するブタンジオールの付加比率（以後、ジオール付加比率とも云う）の違いであり、本発明の顔料は、熱分析（ＴＧ：全てがブタンジオール付加体チタニルフタロシアニン顔料の場合は熱分解によるブチレンオキシドの脱離のため、質量減少量が１１．２％発生すると仮定した）からは４０〜７０モル％と推定されることからきていると考えられる。詳しい結晶解析などはされていないが、ＩＲスペクトルから９７０ｃｍ−１付近のＴｉ＝Ｏ、６３０ｃｍ−１付近にＯ−Ｔｉ−Ｏの両吸収が現れる事（図５：本発明のブタンジオール付加体チタニルフタロシアニンを含有する顔料のＩＲスペクトル）、また前記した熱分析の数値からして（ブタンジオール／チタニルフタロシアニン＝１／１付加体）と（チタニルフタロシアニン）とが、ある割合で混晶（単に、１つの顔料粒子中に２つ以上の化合物が混在するという意味）を形成していると推測している。尚、前記特徴的なピークとは、ＸＲＤのスペクトル分布図のバックグランドのバラツキから明確に異なるピークを云う。
【００２８】
【化１】
2004352916.tif 000002
【００２９】
本発明は、８．３型の結晶構造を有し、最適ジオール付加比率（チタニルフタロシアニンに対するブタンジオールの付加比率）を有するチタニルフタロシアニン顔料を製造するのあたり、製造条件が変化しても常に安定して該チタニルフタロシアニン顔料を製造できることを特徴とする。即ち公知の顔料製造条件では、製造時のブタンジオールやチタニルフタロシアニン顔料の吸湿性の制御や温度制御の難しさなどから、最適性能のジオール付加比率や結晶構造を安定に供給することは困難であった。
【００３０】
例えば、反応温度を低温にして穏やかにブタンジオールとチタニルフタロシアニンの付加反応をすすめ、その結果得られた顔料は熱的安定状態の組成比率に誘導することは可能であるが、そのような結晶は概して結晶が未発達で欠陥が多いためか電子写真感光体に使用した場合、帯電性、感度が悪いと言った欠点がある。本発明の顔料の製造方法は、付加反応のみで安定性に得られにくいピンポイントの比率を達成する代わりに、ブタンジオールとチタニルフタロシアニンの付加反応後、過剰のブタンジオールとチタニルフタロシアニンの付加体を加水分解することで、熱的に安定状態のジオール付加比率を有するブタンジオール付加体チタニルフタロシアニンを含有する顔料（以下、本発明の顔料とも云う）安定的に得ることができる。
【００３１】
又、本発明の顔料の製造方法を用いれば、ジオール付加比率は最適であっても未発達な結晶を粒径をさほど肥大させることなく熟成して欠陥をなくし帯電性及び感度を改善することもできる。実施例で述べるが付加反応を穏やかな条件で行えば顔料粒径は小さいものもできる。しかし、これらの物は結晶が未発達で帯電性、感度が劣る。結晶性を上げようとすれば粒径も大きくなってしまう。本発明のように水の存在下で溶媒処理すれば粒径を肥大させることなく結晶を熟成することができる。
【００３２】
本発明の顔料の製造方法にて得られた顔料は、ＢＥＴ比表面積（粉砕を行なわない）で、１５ｍ２／ｇ〜６０ｍ２／ｇ、好ましくは２０ｍ２／ｇ〜５０ｍ２／ｇの範囲にあることを特徴とする。この範囲の顔料粒子を用いることにより、顔料の分散性が良好に達成でき、且つ該顔料を用いて、良好な帯電性、感度を有する感光体を作製することができる。このような顔料は前記したように、穏やかな条件でブタンジオールとチタニルフタロシアニンの付加反応を行なった後、水処理（水の存在下溶媒中で処理すること）することによって得られることを見出した。一方、粒径が大きなブタンジオール付加体チタニルフタロシアニン顔料を製造し、該顔料を機械的に粉砕して、上記ＢＥＴ比表面積の範囲に成るように砕いて得た顔料は帯電性や感度が劣化しやすい。
【００３３】
又、水処理はブタンジオールが過剰に付加している場合には、加水分解の作用があるため便宜上加水分解工程とも呼んでも差し支えないが、未発達の結晶を粒径をさほど肥大化する事無く熟成する作用もあると考えられる。
【００３４】
上記ＢＥＴ比表面積とは固体の表面に物理吸着するガス（窒素）の量から表面積を求めたものである。具体的には、例えば流動式比表面積自動測定装置（マイクロメトリックス・フローソープ型：島津製作所）でＢＥＴ比表面積を測定することができる。粒子が同じ形状ならＢＥＴ比表面積値が大きいほど粒径が小さくなることはいうまでもない。
【００３５】
原料であるチタニルフタロシアニンはフタロニトリルと四塩化チタンから得ても良いし、ジイミノイソインドリンとアルコキシチタンあるいはフタロニトリルと尿素とアルコキシチタン（Ｂｕｌｌ．Ｃｈｅｍ．Ｓｏｃ．Ｊａｐａｎ．，６８，１００１−１００５（１９９５））から得られる塩素フリーのチタニルフタロシアニンを使用しても良い。四塩化チタンを使って得たものでは不純物として塩素化チタニルフタロシアニンが微量（元素分析値で塩素が０．２〜０．６％）混入している。また該チタニルフタロシアニンはＡ型（β型）、Ｂ型（α型）などの既存の結晶の発達した物からでも該付加体の製造は可能であるがアシッドペースト処理をして無定形（正確には結晶化度の低いα型）化してからブタンジオール類と反応させたほうが好ましい。本発明に使われる無定形チタニルフタロシアニンはアシッドペースト処理をして含水ペースト状態（固形分１０〜２０％）で得られる。水が付加するＹ型結晶を作る場合はその含水ペーストをそのまま使うことができるが、ブタンジオールとの付加体を製造する場合には乾燥粉末にする必要がある。そのとき、直接加熱乾燥させると硬い粒子になって反応が均一に、スムースに進まないためか、やや感度が劣り且つ帯電電位が安定しないブタンジオール付加体チタニルフタロシアニンができやすい。無定形チタニルフタロシアニン顔料は、含水ペーストを水を多量に含んだまま凍結処理し、この後、解凍、濾過乾燥した顔料を使用したほうがより感度の高い付加体が得られる。凍結処理をした無定形チタニルフタロシアニン顔料は、乾燥すると塊として得られるがスパーテルで軽く押しつぶすだけで微粉末にまで解れるほど柔らかくブタンジオールとの反応がスムースに、均一に進行すると思われる。
【００３６】
ここで、無定形チタニルフタロシアニン顔料とは図３のＸ線回折スペクトルに示すように結晶構造が明確でないチタニルフタロシアニン顔料をいい、前記した如くチタニルフタロシアニン顔料にアシッドペースト処理を行うことにより、製造することができる。
【００３７】
無定形チタニルフタロシアニン顔料とブタンブタンジオールとの反応（付加反応工程）には通常無定形チタニルフタロシアニン顔料に対して５〜３０倍（ｍｌ／ｇ）の溶媒が使用される。溶媒には特に制限はなくトルエン、キシレン、ジクロルベンゼン、アニソール、クロルナフタレン、キノリンなどの芳香族溶媒からメチルエチルケトン、メチルイソブチルケトン、シクロヘキサノン、アセトフェノンなどのケトン系溶媒、テトラヒドロフラン、ジオキソラン、ジグライムなどのエーテル系溶媒、さらにはジメチルホルムアミド、ジメチルアセトアミド、ジメチルスルホキシドなどの非プロトン性極性溶媒、その他ハロゲン系溶媒、エステル系溶媒など多数に上るが、水に混和せず沸点が５０℃を越え、有る程度の極性を持った溶剤、例えばクロルベンゼン、ジクロルベンゼン、シアノベンゼン、アニソールなどの芳香族溶媒、ジクロルエタン、トリクロルエタンなどのハロゲン溶媒がより好ましい。この反応は本質的に脱水反応であるため水を混和する溶媒では高価な立体規則ブタンジオールがより過剰に必要となってしまう。また非極性すぎてチタニルフタロシアニンを全く溶かさないものでは反応が進まない。付加反応工程の反応温度は特に制限はなく室温から２５０℃まで選ぶことができる。本発明の第二の目的である製造時に細かい粒子をえるためには付加反応工程の温度は１００℃以下、１５℃以上の穏やかな条件が好ましい。
【００３８】
一方の原料である立体規則性を持つ（２Ｒ，３Ｒ）−２，３−ブタンジオール又は（２Ｓ，３Ｓ）−２，３−ブタンジオールはチタニルフタロシアニンに付加する付加反応に関してはどちらを用いてもよいが、それらの原料であるマンノースの関係からより相対的に安価な（２Ｒ，３Ｒ）−２，３−ブタンジオールが好ましい。ブタンジオールはチタニルフタロシアニン１ｍｏｌに対して通常０．５〜２．０ｍｏｌの割合で添加される。図１のＸＲＤのスペクトル分布の特徴を持つ９．５°型の付加体はブタンジオールとチタニルフタロシアニンの１／１の付加体であり、本発明の顔料は加水分解後に得られるブタンジオール付加体チタニルフタロシアニンを含有する顔料であり、該顔料はブタンジオールとチタニルフタロシアニンの１／１の付加体と付加していないチタニルフタロシアニンとの混晶であり、該顔料のジオール付加比率は、熱分析（ＴＧ）のデータから推定すると０．４〜０．７ｍｏｌ比（残りの０．６〜０．３ｍｏｌがブタンジオールが付加していないチタニルフタロシアニン）と推定される。従って高価な立体規則性化合物を等モル以上使うのは過剰である。顔料製造時のブタンジオールの量は、チタニルフタロシアニン１ｍｏｌに対し、ブタンジオールを０．７〜１．０ｍｏｌで使用することが好ましい。
【００３９】
本発明の顔料の製造方法はブタンジオールとチタニルフタロシアニンを付加させた後、この反応物を水の存在下溶剤中で処理（水処理或いは加水分解処理とも云う）するものである。付加物を単離した後、水処理をしても良いが、付加反応完了後に水を加えてそのまま連続的に反応させるほうがより容易である。
【００４０】
水処理温度は水が液体として存在するならば差し支えはないが、好ましくは５０℃〜９０℃の間である。温度が低いと加水分解は行われてももう一つの効果である結晶の熟成はされにくい、高温だと加水分解が進んで必要とする付加体のジオールが遊離する傾向がある。使用される水の量は制限は無いが、少ないと製造バラツキの一因になり多すぎると後処理がやっかいであるため通常顔料に対しては（モル比で）大過剰、有機溶剤に対しては０．０１〜１０（Ｖ／Ｖ）、好ましくは０．１〜２．０（Ｖ／Ｖ）用いられる。付加反応のみ終了させた顔料のＸＲＤはジオールの付加比率によって異なり、９．５°型（ジオール付加比率大）、８．３°型あるいは両者の混合系となる。付加反応終了後の水処理の本質は過剰なジオール付加体を加水分解して、（ブタンジオール／チタニルフタロシアニン＝１／１付加体）と（チタニルフタロシアニン）との混晶を作る工程あるいは結晶の熟成と考えている。
【００４１】
特に付加反応の温度を１００℃以下の穏やかな条件で行うと、溶媒によっては９．５°型まで進む壁を乗り越えられないためか、８．３°型のものしかできないことがある。このようなケースでは付加反応後水処理を行っても結晶中のジオール比率は変化しないが、この場合も水処理を行うと顔料の電子写真性能は大きく改善されている（実施例参照）。このことは、結晶の熟成が進んだためと思われる。
【００４２】
本発明の製造方法で得られたブタンジオール付加体チタニルフタロシアニン含有する顔料を用いて、電荷発生層等の分散液を作るには、これらの付加体を含有する顔料を溶媒中で分散する。溶媒としては特に制限はなくメチルエチルケトン、メチルイソブチルケトン、シクロヘキサノン、アセトフェノンなどのケトン系溶媒、テトラヒドロフラン、ジオキソラン、ジグライムなどのエーテル系溶媒、メチルセルソルブ、エチルセルソルブ、ブタノールなどのアルコール系溶媒、その酢酸エチル、酢酸ｔ−ブチルなどのエステル系溶媒、トルエン、クロルベンゼンなどの芳香属溶媒、ジクロルエタン、トリクロルエタンなどのハロゲン系溶媒など多数に上る。
【００４３】
分散液にはバインダーを使用することが出来る。バインダーとしては使用する溶媒に溶解する範囲で広く選ぶことが出来る。例えばポリビニルブチラール、ポリビニルホルマール、ポリ酢酸ビニル、ポリ塩化ビニル、ポリアミド、ポリカーボネート、ポリエステルおよびこれらのコポリマーなど多数に上る。バインダーと顔料の比率は特に制限はないが通常１／１０から１０／１である。バインダーが少ないと分散液が不安定になり、多すぎると電気抵抗がたかくなって電子写真感光体にしたとき繰り返しで残留電位が上昇するなどの欠点が起きやすい。分散手段も制限はなくサンドグラインダー、ボールミル、超音波、ペイントシェーカー、マントンゴーリンなど多くの手段を選ぶことが出来る。
【００４４】
本発明の電子写真感光体の作製に当たっては公知の技術をそのまま使うことが出来る。以下、本発明に用いられるとしては有機感光体が好ましい。
【００４５】
本発明において、有機感光体とは電子写真感光体の構成に必要不可欠な電荷発生機能及び電荷輸送機能の少なくとも一方の機能を有機化合物に持たせて構成された電子写真感光体を意味し、公知の有機電荷発生物質又は有機電荷輸送物質から構成された感光体、電荷発生機能と電荷輸送機能を高分子錯体で構成した感光体等公知の有機電子写真感光体を全て含有する。
【００４６】
上記有機感光体の層構成は、特に限定はないが、基本的には電荷発生層、電荷輸送層、或いは電荷発生・電荷輸送層（電荷発生と電荷輸送の機能を同一層に有する層）等の感光層から構成されるが、その上に表面層を塗設した構成でもよい。又、表面層は保護層の機能と電荷輸送の機能を有していることが好ましい。
【００４７】
以下に本発明に用いられる具体的な感光体の構成について記載する。
導電性支持体
本発明の感光体に用いられる導電性支持体としてはシート状或いは円筒状の導電性支持体が用いられる。
【００４８】
本発明の円筒状の導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真直度及び振れの範囲を超えると、良好な画像形成が困難になる。
【００４９】
導電性支持体の材料としてはアルミニウム、ニッケルなどの金属ドラム、又はアルミニウム、酸化錫、酸化インジュウムなどを蒸着したプラスチックドラム、又は導電性物質を塗布した紙・プラスチックドラムを使用することができる。導電性支持体としては常温で比抵抗１０３Ωｃｍ以下が好ましい。
【００５０】
本発明で用いられる導電性支持体は、その表面に封孔処理されたアルマイト膜が形成されたものを用いても良い。アルマイト処理は、通常例えばクロム酸、硫酸、シュウ酸、リン酸、硼酸、スルファミン酸等の酸性浴中で行われるが、硫酸中での陽極酸化処理が最も好ましい結果を与える。硫酸中での陽極酸化処理の場合、硫酸濃度は１００〜２００ｇ／ｌ、アルミニウムイオン濃度は１〜１０ｇ／ｌ、液温は２０℃前後、印加電圧は約２０Ｖで行うのが好ましいが、これに限定されるものではない。又、陽極酸化被膜の平均膜厚は、通常２０μｍ以下、特に１０μｍ以下が好ましい。
【００５１】
中間層
本発明においては導電性支持体と感光層の間に、バリヤー機能を備えた中間層を設けることが好まく、特にはポリアミド等のバインダー樹脂中に酸化チタン微粒子を分散含有させる中間層が好ましい。該酸化チタン粒子の平均粒径は、数平均一次粒径で１０ｎｍ以上４００ｎｍ以下の範囲が良く、１５ｎｍ〜２００ｎｍが好ましい。１０ｎｍ未満では中間層によるモアレ発生の防止効果が小さい。一方、４００ｎｍより大きいと、中間層塗布液の酸化チタン粒子の沈降が発生しやすく、その結果中間層中の酸化チタン粒子の均一分散性が悪く、又黒ポチも増加しやすい。数平均一次粒径が前記範囲の酸化チタン粒子を用いた中間層塗布液は分散安定性が良好で、且つこのような塗布液から形成された中間層は黒ポチ発生防止機能の他、環境特性が良好で、且つ耐クラッキング性を有する。
【００５２】
本発明に用いられる酸化チタン粒子の形状は、樹枝状、針状および粒状等の形状があり、このような形状の酸化チタン粒子は、例えば酸化チタン粒子では、結晶型としては、アナターゼ型、ルチル型及びアモルファス型等があるが、いずれの結晶型のものを用いてもよく、また２種以上の結晶型を混合して用いてもよい。その中でもルチル型で且つ粒状のものが最も良い。
【００５３】
本発明の酸化チタン粒子は表面処理されていることが好ましい。中でも複数回の表面処理を行い、かつ該複数回の表面処理の中で、最後の表面処理が反応性有機ケイ素化合物を用いた表面処理を行うものが好ましい。また、該複数回の表面処理の中で、少なくとも１回の表面処理がアルミナ、シリカ、及びジルコニアから選ばれる少なくとも１種類以上の表面処理を行い、最後に反応性有機ケイ素化合物を用いた表面処理を行うことが好ましい。
【００５４】
尚、アルミナ処理、シリカ処理、ジルコニア処理とは酸化チタン粒子表面にアルミナ、シリカ、或いはジルコニアを析出させる処理を云い、これらの表面に析出したアルミナ、シリカ、ジルコニアにはアルミナ、シリカ、ジルコニアの水和物も含まれる。又、反応性有機ケイ素化合物の表面処理とは、処理液に反応性有機ケイ素化合物を用いることを意味する。
【００５５】
この様に、酸化チタン粒子の表面処理を少なくとも２回以上行うことにより、酸化チタン粒子表面が均一に表面被覆（処理）され、該表面処理された酸化チタン粒子を中間層に用いると、中間層内における酸化チタン粒子の分散性が良好で、かつ黒ポチ等の画像欠陥を発生させない良好な感光体を得ることができるのである。
【００５６】
表面処理に用いる好ましい反応性有機ケイ素化合物としてはメチルトリメトキシシラン、ｎ−ブチルトリメトキシシラン、ｎ−ヘキチシルトリメトキシシラン、ジメチルジメトキシシラン等の各種アルコキシシラン及びメチルハイドロジェンポリシロキサンが挙げられる。
【００５７】
感光層
本発明の感光体の感光層構成は前記中間層上に電荷発生機能と電荷輸送機能を１つの層に持たせた単層構造の感光層構成でも良いが、より好ましくは感光層の機能を電荷発生層（ＣＧＬ）と電荷輸送層（ＣＴＬ）に分離した構成をとるのがよい。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成を取ることが好ましい。正帯電用の感光体では前記層構成の順が負帯電用感光体の場合の逆となる。本発明の最も好ましい感光層構成は前記機能分離構造を有する負帯電感光体構成である。
【００５８】
以下に機能分離負帯電感光体の感光層構成について説明する。
電荷発生層
電荷発生層には電荷発生物質（ＣＧＭ）を含有する。その他の物質としては必要によりバインダー樹脂、その他添加剤を含有しても良い。
【００５９】
本発明の電子写真感光体には、電荷発生物質として前述のブタンジオール付加体チタニルフタロシアニン顔料を使用するが、他のフタロシアニン顔料、アゾ顔料、ペリレン顔料、アズレニウム顔料などを併用して用いることができる。
【００６０】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層の膜厚は０．１μｍ〜２μｍが好ましい。
【００６１】
電荷輸送層
電荷輸送層には電荷輸送物質（ＣＴＭ）及びＣＴＭを分散し製膜するバインダー樹脂を含有する。その他の物質としては必要により酸化防止剤等の添加剤を含有しても良い。
【００６２】
電荷輸送物質（ＣＴＭ）としては公知の電荷輸送物質（ＣＴＭ）を用いることができる。例えばトリフェニルアミン誘導体、ヒドラゾン化合物、スチリル化合物、ベンジジン化合物、ブタジエン化合物などを用いることができる。これら電荷輸送物質は通常、適当なバインダー樹脂中に溶解して層形成が行われる。
【００６３】
電荷輸送層（ＣＴＬ）に用いられるバインダー樹脂としては熱可塑性樹脂、熱硬化性樹脂いずれの樹脂かを問わない。例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位構造のうちの２つ以上を含む共重合体樹脂。又これらの絶縁性樹脂の他、ポリ−Ｎ−ビニルカルバゾール等の高分子有機半導体が挙げられる。これらの中で吸水率が小さく、ＣＴＭの分散性、電子写真特性が良好なポリカーボネート樹脂が最も好ましい。
【００６４】
バインダー樹脂と電荷輸送物質との割合は、バインダー樹脂１００質量部に対し１０〜２００質量部が好ましい。又、電荷輸送層の膜厚は１０〜４０μｍが好ましい。
【００６５】
以上、本発明の最も好ましい感光体の層構成を例示したが、本発明では上記以外の感光体層構成でも良い。
【００６６】
感光層の層形成に用いられる溶媒又は分散媒としては、ジエチルアミン、エチレンジアミン、イソプロパノールアミン、Ｎ，Ｎ−ジメチルホルムアミド、アセトン、メチルエチルケトン、メチルイソプロピルケトン、シクロヘキサノン、ベンゼン、トルエン、キシレン、クロルベンゼン、アニソール、ジクロルベンゼン、アセトフェノン、シアノベンゼン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、トルエン、テトラヒドロフラン、ジオキソラン等が好ましく用いられる。また、これらの溶媒は単独或いは２種以上の混合溶媒として用いることもできる。
【００６７】
次に電子写真感光体を製造するための塗布加工方法としては、浸漬塗布、スプレー塗布、円形量規制型塗布等の塗布加工法が用いられるが、感光層の上層側の塗布加工は下層の膜を極力溶解させないため、又、均一塗布加工を達成するためスプレー塗布又は円形量規制型（円形スライドホッパ型がその代表例）塗布等の塗布加工方法を用いるのが好ましい。なお保護層は前記円形量規制型塗布加工方法を用いるのが最も好ましい。前記円形量規制型塗布については例えば特開昭５８−１８９０６１号公報に詳細に記載されている。
【００６８】
次に、本発明の電子写真感光体を用いた画像形成装置について説明する。
図６は本発明の画像形成方法の１例としての画像形成装置の断面図である。
【００６９】
図６に於いて５０は像担持体である感光体ドラム（感光体）で、有機感光層をドラム上に塗布し、その上に本発明の樹脂層を塗設した感光体で、接地されて時計方向に駆動回転される。５２はスコロトロンの帯電器（帯電手段）で、感光体ドラム５０周面に対し一様な帯電をコロナ放電によって与えられる。この帯電器５２による帯電に先だって、前画像形成での感光体の履歴をなくすために発光ダイオード等を用いた帯電前露光部５１による露光を行って感光体周面の除電をしてもよい。
【００７０】
感光体への一様帯電の後、像露光手段としての像露光器５３により画像信号に基づいた像露光が行われる。この図の像露光器５３は図示しないレーザダイオードを露光光源とする。回転するポリゴンミラー５３１、ｆθレンズ等を経て反射ミラー５３２により光路を曲げられた光により感光体ドラム上の走査がなされ、静電潜像が形成される。
【００７１】
ここで本発明の反転現像プロセスとは帯電器５２により、感光体表面を一様に帯電し、像露光が行われた領域、即ち感光体の露光部電位（露光部領域）を現像工程（手段）により、顕像化する画像形成方法である。一方未露光部電位は現像スリーブ５４１に印加される現像バイアス電位により現像されない。
【００７２】
その静電潜像は次いで現像手段としての現像器５４で現像される。感光体ドラム５０周縁にはトナーとキャリアとから成る現像剤を内蔵した現像器５４が設けられていて、マグネットを内蔵し現像剤を保持して回転する現像スリーブ５４１によって現像が行われる。現像器５４内部は現像剤攪拌搬送部材５４４、５４３、搬送量規制部材５４２等から構成されており、現像剤は攪拌、搬送されて現像スリーブに供給されるが、その供給量は該搬送量規制部材５４２により制御される。該現像剤の搬送量は適用される有機電子写真感光体の線速及び現像剤比重によっても異なるが、一般的には２０〜２００ｍｇ／ｃｍ２の範囲である。
【００７３】
現像剤は、例えば前述のフェライトをコアとしてそのまわりに絶縁性樹脂をコーティングしたキャリアと、前述のスチレンアクリル系樹脂を主材料としてカーボンブラック等の着色剤と荷電制御剤と低分子量ポリオレフィンからなる着色粒子に、シリカ、酸化チタン等を外添したトナーとからなるもので、現像剤は搬送量規制部材によって層厚を規制されて現像域へと搬送され、現像が行われる。この時通常は感光体ドラム５０と現像スリーブ５４１の間に直流バイアス、必要に応じて交流バイアス電圧をかけて現像が行われる。また、現像剤は感光体に対して接触あるいは非接触の状態で現像される。感光体の電位測定は電位センサー５４７を図６のように現像位置上部に設けて行う。
【００７４】
記録紙Ｐは画像形成後、転写のタイミングの整った時点で給紙ローラー５７の回転作動により転写域へと給紙される。
【００７５】
転写域においては転写のタイミングに同期して感光体ドラム５０の周面に転写電極（転写手段：転写器）５８が作動し、給紙された記録紙Ｐにトナーと反対極性の帯電を与えてトナーを転写する。
【００７６】
次いで記録紙Ｐは分離電極（分離器）５９によって除電がなされ、感光体ドラム５０の周面により分離して定着装置６０に搬送され、熱ローラー６０１と圧着ローラー６０２の加熱、加圧によってトナーを溶着したのち排紙ローラー６１を介して装置外部に排出される。なお前記の転写電極５８及び分離電極５９は記録紙Ｐの通過後、一次作動を中止し、次なるトナー像の形成に備える。図６では転写電極５８にコロトロンの転写帯電極を用いている。転写電極の設定条件としては、感光体のプロセススピード（周速）等により異なり一概に規定することはできないが、例えば、転写電流としては＋１００〜＋４００μＡ、転写電圧としては＋５００〜＋２０００Ｖを設定値とすることができる。
【００７７】
一方記録紙Ｐを分離した後の感光体ドラム５０は、クリーニング器（クリーニング手段）６２のブレード６２１の圧接により残留トナーを除去・清掃し、再び帯電前露光部５１による除電と帯電器５２による帯電を受けて次なる画像形成のプロセスに入る。
【００７８】
尚、７０は感光体、帯電器、転写器、分離器及びクリーニング器が一体化されている着脱可能なプロセスカートリッジである。
【００７９】
本発明の有機電子写真感光体は電子写真複写機、レーザプリンター、ＬＥＤプリンター及び液晶シャッター式プリンター等の電子写真装置一般に適応するが、更に、電子写真技術を応用したディスプレー、記録、軽印刷、製版及びファクシミリ等の装置にも幅広く適用することができる。
【００８０】
【実施例】
以下顔料の製造例、実施例を説明する。
【００８１】
無定形チタニルフタロシアニン顔料の製造
特開平３−３５２４５号公報（塩素フリーチタニルフタロシアニン）に準じて、中間体の無定形（正確には結晶化度の低いα型）チタニルフタロシアニン顔料を製造した。即ち、ジイミノイソインドリンとチタニウムテトラブトキシドからチタニルフタロシアニン粗品を作り、これを硫酸に溶かし水に注いで生じた沈殿を濾過し水で十分に洗って（濾液の電気伝導度が２０μＳ／ｃｍ以下になるまで）無定形チタニルフタロシアニン顔料含水ペーストを得た。この顔料含水ペーストを冷凍庫で凍結し、解凍後、濾過し、濾液の伝導度が５μＳ／ｃｍ以下になるまで水洗し、乾燥して無定形チタニルフタロシアニン顔料の塊を得た。この顔料の塊はスパーテルで軽く押しつぶすだけで粉末にほぐれていく柔らかいものであった。
【００８２】
顔料の製造例１（ＣＧ１）
前述の無定形チタニルフタロシアニン顔料１０．０ｇと（２Ｒ，３Ｒ）−２，３−ブタンジオール１．３０ｇ（０．８３当量比）（当量比はチタニルフタロシアニンに対する当量比、以後同じ）をオルトクロルベンゼン（ＯＤＢ）２００ｍｌ中に混合し、６．０時間加熱還流した（１６５℃）。続いて加熱還流した反応液を一夜放置後、該反応液に水１００ｍｌを加え、６０〜７０℃で６．０時間加熱撹拌し加水分解反応を行なった（加水分解工程）。該加水分解反応後、反応液を放冷し、メタノールを加えて生じた結晶を濾過し、濾過後の結晶をメタノールで洗って（（２Ｒ，３Ｒ）−２，３−ブタンジオール付加体チタニルフタロシアニンを含有する顔料）ＣＧ１：１０．３ｇを得た。ＣＧ１のＸ線回折スペクトルを図４に示す。８．３度に大きなピークがある。マススペクトルから６４８にピークがあり、ＩＲスペクトル（図５）では９７０ｃｍ−１付近のＴｉ＝Ｏ、６３０ｃｍ−１付近にＯ−Ｔｉ−Ｏの両吸収が現れる。また熱分析（ＴＧ）では３９０〜４１０℃に約７％の質量減少があることから、このものはチタニルフタロシアニンと（２Ｒ，３Ｒ）−２，３−ブタンジオールの１：１付加体（前記化１で示した脱水縮合構造）と非付加体（付加していない）チタニルフタロシアニンの混晶と推定される。
【００８３】
顔料の製造例２〜５（ＣＧ２〜ＣＧ５）
顔料の製造例１で（２Ｒ，３Ｒ）−２，３−ブタンジオールの添加量を１．２０ｇ（０．７７当量比）に代えた他は顔料の製造例１と同様にして顔料ＣＧ２を製造した。又、以下同様にしてジオールの添加量を０．７４当量比、０．７１当量比、０．６４当量比にして顔料（ＣＧ３〜ＣＧ５）を製造した。これらＣＧ２〜ＣＧ５のＸＲＤ、ＩＲ、ＴＧは顔料の製造例１のＣＧ１と同じであった。
【００８４】
顔料の製造例６（ＣＧ６）
前記無定形チタニルフタロシアニン顔料１０．０ｇに（２Ｒ，３Ｒ）−２，３−ブタンジオール１．１０ｇ（０．７１当量比）を加えトルエン２００ｍｌ中、１１０℃、３時間加熱還流した。続いて加熱還流した反応液を一夜放置後、該反応液に水１００ｍｌを加え、６０〜７０℃で６．０時間加熱撹拌し加水分解反応を行なった（加水分解工程）。該加水分解反応後、反応液を放冷し、メタノールを加えて生じた結晶を濾過し、該結晶をメタノールで洗って（（２Ｒ，３Ｒ）−２，３−ブタンジオール付加体チタニルフタロシアニンを含有する顔料）ＣＧ６：１０．３ｇを得た。該ＣＧ６のＸＲＤ、ＩＲ、ＴＧは顔料の製造例１のＣＧ１と区別できなかった。
【００８５】
顔料の製造例７（ＣＧ７）
顔料の製造例６でトルエン２００ｍｌ中、１１０℃、３時間加熱還流の反応時間を３時間から７時間に変更した他は顔料の製造例６と同様にして顔料ＣＧ７を製造した。該ＣＧ７のＸＲＤ、ＩＲ、ＴＧは顔料の製造例１のＣＧ１と区別できなかった。
【００８６】
比較顔料の製造例１〜７（ＣＧ１Ｒ〜ＣＧ７Ｒ）
顔料の製造例１〜７で加水分解工程を省いた他は同様にして顔料ＣＧ１Ｒ〜ＣＧ７Ｒを製造した。これらの顔料ＣＧ１Ｒ〜ＣＧ７Ｒは、ＸＲＤによるＸ線回折スペクトルは、全て前記のＣＧ１のＸ線回折スペクトルと異なり、結晶型が異なることを示している。即ち、ＣＧ１Ｒ、ＣＧ２Ｒ、ＣＧ６Ｒ、ＣＧ７Ｒは、大きなピークが８．３°型結晶と９．５°型結晶の混じったものとなりＩＲスペクトルでは９７０ｃｍ−１付近のＴｉ＝Ｏ、６３０ｃｍ−１付近にＯ−Ｔｉ−Ｏの両吸収が現れるものの両ピークの大きさの比率は９．５°型結晶が混じったものでは６３０ｃｍ−１付近のＯ−Ｔｉ−Ｏのピークが９７０ｃｍ−１付近のＴｉ＝Ｏのピークに比してやや大きめに観測され、ＴＧの質量減少もやや大きかった。
【００８７】
実施例１
ＣＧ１〜７分散液及びＣＧ１Ｒ〜７Ｒ分散液の作製
顔料の製造例１〜７及び比較顔料の製造例１〜７で得た顔料（ＣＧ１〜７、ＣＧ１Ｒ〜７Ｒ）を用い、各顔料毎に、顔料２部とブチラール樹脂（ＢＸ−１、積水化学）１部とメチルエチルケトン１００部を混合し、サンドグラインダーで７時間分散した。分散後、さらにメチルエチルケトン２０部を加えて希釈し分散液とした。これらの分散液を各顔料ＣＧ１〜７、ＣＧ１Ｒ〜７Ｒに対応して、ＣＧ１〜７分散液及びＣＧ１Ｒ〜７Ｒ分散液とする。
【００８８】
感光体１〜７及び感光体１Ｒ〜７Ｒの作製
アルミ蒸着ペットベース上に以下の中間層、電荷発生層、電荷輸送層を塗布乾燥し、上記各顔料ＣＧ１〜７、ＣＧ１Ｒ〜７Ｒに対応した感光体１〜７及び感光体１Ｒ〜７Ｒを作製した。
【００８９】
中間層
ポリアミド樹脂ＣＭ８０００（東レ）                          １．０部
酸化チタンＳＭＴ５００ＳＡＳ（テイカ社製：１回目シリカアルミナ処理、２
回目メチルハイドロジェンポリシロキサン処理）                  ３．０部
メタノール                                                    １０部
ホモジナイザーで分散後、アルミ蒸着ベース上に浸漬塗布し厚さ４．０μｍの中間層とした。
【００９０】
電荷発生層
前記で作製したＣＧ１〜７分散液及びＣＧ１Ｒ〜７Ｒ分散液を用いて、＃６のワイヤーバーで塗布して電荷発生層とした。
【００９１】
電荷輸送層
ポリカーボネート樹脂（ビスフェノールＺ３００、三菱瓦斯化学）  １５部
電荷輸送物質（Ｎ−（４−メチルフェニル）−Ｎ−｛４−（β−フェニルスチ
リル）フェニル｝−ｐ−トルイジン）                                ９部
１，２−ジクロルエタン                                      １００部
シリコーンオイル（ＫＦ５４  信越化学）                  ０．００１部
上記分散液を電荷発生層上にブレード塗布し、１００℃で７０分乾燥し、膜厚２４μｍの電荷輸送層を形成し、各顔料ＣＧ１〜７、ＣＧ１Ｒ〜７Ｒに対応した感光体１〜７及び感光体１Ｒ〜７Ｒを作製した。
【００９２】
評価
得られたサンプルを川口電機製（ＥＰＡ８１００）にて測定した。帯電は６ｋＶ、５秒間帯電させ、５秒間暗所放置後８ルックスの光を１０秒間あてて表面電位の変化する様を測定した。感度（Ｅ６００／１００）は表面電位を６００Ｖから１００Ｖに減らす際に必要な露光量、暗減衰（ＤＤ）は帯電直後の表面電位（Ｖａ：Ｖ）から５秒間暗所放置した後の表面電位（Ｖｉ：Ｖ）の変化した割合（ＤＤ＝（（Ｖａ−Ｖｉ）／Ｖａ）×１００：％）をあらわす。結果を下記表１に示す。
【００９３】
又、表中の結晶型は８．３°型（図３）、９．５°型（図２）および両者の混じり（８．３＋９．５）および８．３°型が主体だがそれに９．５°型が少し混じったもの（８．３＋（９．５））に分類表示した。
【００９４】
【表１】
2004352916.tif 000003
【００９５】
表１よりチタニルフタロシアニンと（２Ｒ，３Ｒ）−２，３−ブタンジオールの付加反応後、加水分解工程を有する製造例で得られた顔料ＣＧ１〜ＣＧ７を用いた感光体１〜７は暗減衰、感度とも比較の顔料ＣＧ１Ｒ〜ＣＧ７Ｒを用いた感光体１Ｒ〜７Ｒに比し安定した性能を示している。前記付加反応で、ＯＤＢを溶媒にし、ブタンジオールの添加量を０．７１当量比以上にして得られた顔料ＣＧ１〜ＣＧ４を用いた感光体１〜４は暗減衰特性が著しく改善されている。これに反して加水分解反応（加水分解工程）を省いた比較製造例で得た顔料ＣＧ１Ｒ〜ＣＧ７Ｒを用いた感光体１Ｒ〜７Ｒでは、各顔料毎に感光体の評価結果を比較すると、いずれも暗減衰が劣化していることが見出される。
【００９６】
顔料の製造例８（ＣＧ８）
前記の無定形チタニルフタロシアニン顔料１０．０ｇと（２Ｒ，３Ｒ）−２，３−ブタンジオール１．３０ｇ（０．８３当量比／無定形チタニルフタロシアニン顔料）をオルトジクロルベンゼン２００ｍｌ中に混合し、該混合した反応液を室温で７時間攪拌した。続いて一夜放置後、反応液に水１００ｍｌを加え６０〜７０℃で６時間加熱攪拌を行った（加水分解工程）。該加熱撹拌後の反応液にメタノールを加えて生じた結晶を濾過し、濾過後の結晶をメタノールで洗って（（２Ｒ，３Ｒ）−２，３−ブタンジオール付加体チタニルフタロシアニンを含有する顔料）ＣＧ８：１０．３ｇを得た。ＣＧ８のＸＲＤは図４とほぼ同じであった。８．３度に大きなピークがある。マススペクトルから６４８にピークがあり、ＩＲスペクトルでは９７０ｃｍ−１付近のＴｉ＝Ｏ、６３０ｃｍ−１付近にＯ−Ｔｉ−Ｏの両吸収が現れる。また熱分析（ＴＧ）では３９０〜４１０℃に約７％の質量減少があることから、ＣＧ８はチタニルフタロシアニンと（２Ｒ，３Ｒ）−２，３−ブタンジオールの１：１付加体（前記化１の構造）と付加していないチタニルフタロシアニンの混晶と推定している。ＢＥＴ比表面積を流動式比表面積自動測定装置（マイクロメトリックス・フローソープ型：島津製作所）で測定したところ３２．４ｍ２／ｇであった。
【００９７】
顔料の製造例９（ＣＧ９）
顔料の製造例８で無定形チタニルフタロシアニン顔料と（２Ｒ，３Ｒ）−２，３−ブタンジオールとの反応で反応温度を室温の代わりに、６０〜７０℃とし６時間攪拌した。続いて一夜放置後、反応液に水１００ｍｌを加え６０〜７０℃で６時間加熱攪拌を行った（加水分解工程）。該加熱撹拌後の反応液にメタノールを加えて生じた結晶を濾過し、濾過後の結晶をメタノールで洗って（（２Ｒ，３Ｒ）−２，３−ブタンジオール付加体チタニルフタロシアニンを含有する顔料）ＣＧ９：１０．３ｇを得た。ＣＧ９のＸＲＤ、ＩＲ、ＴＧは顔料の製造例８のＣＧ８と同様であった。ＢＥＴ比表面積は３１．２ｍ２／ｇであった。
【００９８】
顔料の製造例１０（ＣＧ１０）
顔料の製造例８で無定形チタニルフタロシアニン顔料と（２Ｒ，３Ｒ）−２，３−ブタンジオールとの反応で反応温度を室温の代わりに、１３０〜１４０℃とし６時間攪拌した。続いて一夜放置後、反応液に水１００ｍｌを加え６０〜７０℃で６時間加熱攪拌を行った（加水分解工程）。該加熱撹拌後の反応液にメタノールを加えて生じた結晶を濾過し、濾過後の結晶をメタノールで洗って（（２Ｒ，３Ｒ）−２，３−ブタンジオール付加体チタニルフタロシアニンを含有する顔料）ＣＧ１０：１０．３ｇを得た。ＣＧ１０のＸＲＤ、ＩＲ、ＴＧは顔料の製造例８のＣＧ８と同様であった。ＢＥＴ比表面積は１３．５ｍ２／ｇであった。
【００９９】
顔料の製造例１１（ＣＧ１１）
（２Ｒ，３Ｒ）−２，３−ブタンジオールの付加反応までは特開平１０−１８６６９５顔料の製造例１の条件を使った。即ち、無定形チタニルフタロシアニン顔料１０．０ｇと（２Ｒ，３Ｒ）−２，３−ブタンジオール２．２０ｇ（０．７１当量比／無定形チタニルフタロシアニン顔料）をクロルナフタレン１２０ｍｌ中に混合し、該混合した反応液を２００℃で１．５時間攪拌した。続いて該反応液にオルトジクロルベンゼン２００ｍｌを加えて希釈し、水１００ｍｌを加えて６０〜７０℃で加熱攪拌した（加水分解工程）。その後、反応液にメタノールを加えて生じた結晶を濾過し、濾過後の結晶をメタノールで洗って（（２Ｒ，３Ｒ）−２，３−ブタンジオール付加体チタニルフタロシアニンを含有する顔料）ＣＧ１１：１０．５ｇを得た。
【０１００】
ＣＧ１１のＸＲＤは図１と同様に８．３度に大きなピークがある。マススペクトルから６４８にピークがあり、ＩＲスペクトルでは９７０ｃｍ−１付近のＴｉ＝Ｏ、６３０ｃｍ−１付近にＯ−Ｔｉ−Ｏの両吸収が現れる。また熱分析（ＴＧ）では３９０〜４１０℃に約７％の質量減少があることから、ＣＧ１１はチタニルフタロシアニンと（２Ｒ，３Ｒ）−２，３−ブタンジオールの１：１付加体（前記化１の構造）と付加していないチタニルフタロシアニンの混晶と推定される。後述する水処理を省いた比較顔料の製造例１１と異なっている。これは明らかに加水分解が一部で起きていることをあらわす。ＢＥＴ比表面積は９．５ｍ２／ｇであった。
【０１０１】
比較顔料の製造例８（ＣＧ８Ｒ）
顔料の製造例８で水処理（加水分解工程）を省いた他は同様にして顔料ＣＧ８Ｒを製造した。ＣＧ８ＲのＸＲＤ、ＩＲ、ＴＧはＣＧ８と区別できなかった。ＢＥＴ比表面積は３８．５ｍ２／ｇであった。
【０１０２】
比較顔料の製造例９（ＣＧ９Ｒ）
顔料の製造例９で水処理（加水分解工程）を省いた他は同様にして顔料ＣＧ９Ｒを製造した。ＣＧ９ＲのＸＲＤ、ＩＲ、ＴＧはＣＧ８と区別できなかった。ＢＥＴ比表面積は３３．５ｍ２／ｇであった。
【０１０３】
比較顔料の製造例１０（ＣＧ１０Ｒ）
顔料の製造例１０で水処理（加水分解工程）を省いた他は同様にして顔料ＣＧ１０Ｒを製造した。ＣＧ１０ＲのＸＲＤはＣＧ８と区別できなかった。ＩＲスペクトルでは９７０ｃｍ−１付近のＴｉ＝Ｏ、６３０ｃｍ−１付近にＯ−Ｔｉ−Ｏの両吸収が現れたが６３０ｃｍ−１の吸収ピークは少し小さかった。また熱分析（ＴＧ）では３９０〜４１０℃の質量減少が約８％と少し顔料の製造例１で得たものより大きめであることから。このものは顔料の製造例１と同様にチタニルフタロシアニンと（２Ｒ，３Ｒ）−２，３−ブタンジオールの１：１付加体（前記化１の構造）と付加していないチタニルフタロシアニンの混晶であるが、やや付加体比率が高いものと推定している。ＢＥＴ比表面積は６．７ｍ２／ｇであった。
【０１０４】
比較顔料の製造例１１（ＣＧ１１Ｒ）
顔料の製造例１１で水処理（加水分解工程）を省いた他は同様にして顔料ＣＧ１１Ｒを製造した。ＣＧ１１ＲのＸＲＤは図１に示したものと同様である。９．５度に大きなピークがある。マススペクトルから６４８にピークがあり、ＩＲスペクトルでは９７０ｃｍ−１付近のＴｉ＝Ｏが消失し、６３０ｃｍ−１付近にＯ−Ｔｉ−Ｏの吸収が現れる。また熱分析（ＴＧ）では３９０〜４１０℃に約１１％の質量減少があることから、このものはチタニルフタロシアニンと（２Ｒ，３Ｒ）−２，３−ブタンジオールの１：１付加体（前記化１の構造）と推定している。ＢＥＴ比表面積は０．６ｍ２／ｇであった。
【０１０５】
比較顔料の製造例１２（ＣＧ１２Ｒ）
顔料の製造例１１で得た顔料ＣＧ１１を特開平１０−１８６６９５の実施例を参考にしてボールミルで１２時間乾式粉砕し、顔料ＣＧ１２Ｒを作製した。ＣＧ１２ＲのＢＥＴ比表面積は４５．０ｍ２／ｇであった。
【０１０６】
比較顔料の製造例１３（ＣＧ１３Ｒ）
比較顔料の製造例１１で得た顔料ＣＧ１１Ｒをボールミルで１２時間乾式粉砕し、顔料ＣＧ１３Ｒを作製した。ＣＧ１３ＲのＢＥＴ比表面積は２０．２ｍ２／ｇであった。
【０１０７】
実施例２
ＣＧ８〜１１分散液及びＣＧ８Ｒ〜１３Ｒ分散液の作製
顔料の製造例８〜１１及び比較顔料の製造例８〜１３で得た顔料（ＣＧ８〜１１、ＣＧ８Ｒ〜１３Ｒ）を用い、各顔料毎に、顔料２部とブチラール樹脂（ＢＸ−１、積水化学）１部とメチルエチルケトン６０部、シクロヘキサノン２０部を混合し、サンドグラインダーで７時間分散した。分散後、さらにメチルエチルケトン２０部を加えて希釈し分散液とした。これらの分散液を各顔料ＣＧ８〜１１、ＣＧ８Ｒ〜１３Ｒに対応して、ＣＧ８〜１１分散液及びＣＧ８Ｒ〜１３Ｒ分散液とする。また分散が不十分で分散指数（後述）が５．０以下のものについては、その後７時間毎にサンプリングして分散指数を５．０より大きくした分散液も作製した。
【０１０８】
感光体８〜１１及び感光体８Ｒ〜１３Ｒの作製
アルミ蒸着ペットベース上に以下の中間層、電荷発生層、電荷輸送層を塗布乾燥し、上記各顔料ＣＧ８〜１１、ＣＧ８Ｒ〜１３Ｒに対応した感光体８〜１１及び感光体８Ｒ〜１３Ｒを作製した。
【０１０９】
中間層
ポリアミド樹脂ＣＭ８０００（東レ）                          １．０部
酸化チタンＳＭＴ５００ＳＡＳ（テイカ社製：１回目シリカアルミナ処理、２
回目メチルハイドロジェンポリシロキサン処理）                  ３．０部
メタノール                                                    １０部
ホモジナイザーで分散後、アルミ蒸着ベース上に浸漬塗布し厚さ４．０μｍの中間層とした。
【０１１０】
電荷発生層
前記で作製したＣＧ８〜１１分散液及びＣＧ８Ｒ〜１３Ｒ分散液を用いて、＃６のワイヤーバーで塗布して電荷発生層とした。
【０１１１】
電荷輸送層
ポリカーボネート樹脂（ビスフェノールＺ３００、三菱瓦斯化学）  １５部
電荷輸送物質（Ｎ−（４−メチルフェニル）−Ｎ−｛４−（β−フェニルスチ
リル）フェニル｝−ｐ−トルイジン）                                ９部
１，２−ジクロルエタン                                      １００部
シリコーンオイル（ＫＦ５４  信越化学）                  ０．００１部
上記分散液を電荷発生層上にブレード塗布し、１００℃で７０分乾燥し、膜厚２４μｍの電荷輸送層を形成し、各顔料ＣＧ８〜１１、ＣＧ８Ｒ〜１３Ｒに対応した感光体８〜１１及び感光体８Ｒ〜１３Ｒを作製した。
【０１１２】
評価
得られたサンプルを川口電機製（ＥＰＡ８１００）にて測定した。帯電は６ｋＶ、５秒間帯電させ、５秒間暗所放置後８ルックスの光を１０秒間あてて表面電位の変化する様を測定した。感度（Ｅ６００／１００）は表面電位を６００Ｖから１００Ｖに減らす際に必要な露光量、暗減衰（ＤＤ）は帯電直後の表面電位（Ｖａ：Ｖ）から５秒間暗所放置した後の表面電位（Ｖｉ：Ｖ）の変化した割合（ＤＤ＝（（Ｖａ−Ｖｉ）／Ｖａ）×１００：％）をあらわす。結果を下記表２に示す。
【０１１３】
また前記各顔料の分散液（ＣＧ８〜１１分散液及びＣＧ８Ｒ〜１３Ｒ分散液）をペットベースに塗布して分光吸収スペクトルを測定した。該分光吸収スペクトルで、７４０ｎｍ付近にある最大吸収の吸光度を８７０ｎｍ（散乱光部分を含む吸収）の吸光度で割った値を分散指数とする（図７：分散指数＝ｈ２／ｈ１）。分散指数は数値の大きい方がよく分散されていることを表す。分散指数が５．０を越えなかったものについては７時間おきに追加分散して５．０を越えるに要した時間、および追加分散後の暗減衰及び感度を併記した。
【０１１４】
【表２】
2004352916.tif 000004
【０１１５】
上記表２より、無定形チタニルフタロシアニン顔料１０．０ｇと（２Ｒ，３Ｒ）−２，３−ブタンジオールとの付加反応を室温又は６０〜７０℃等の穏やかな条件で行い、反応後水処理を行った顔料の製造例８、９で得られた顔料ＣＧ８、ＣＧ９を用いた分散液及び感光体は分散もよく、暗減衰、感度ともによい。やや反応温度が高いだけの顔料の製造例１０はそれにつぐ評価を得ている。水処理（加水分解工程）を省いた比較顔料の製造例８、９で得られた顔料ＣＧ８Ｒ、ＣＧ９Ｒを用いた感光体は暗減衰が大きくなっている。顔料ＣＧ８、ＣＧ９から顔料ＣＧ８Ｒ、ＣＧ９Ｒの変化はＩＲでは見られないが電子写真性能では明らかに良くなっている。このことは付加反応が穏やかな場合には水処理（加水分解工程）の役割は加水分解ではなくもっぱら結晶の熟成であることを示す。
【０１１６】
顔料の製造例１０、１１で得られた顔料ＣＧ１０、ＣＧ１１は粒径が大きくＣＧ８、ＣＧ９の分散レベルに達するには分散時間を伸ばすなどの工夫が必要だが、それでも水処理（加水分解工程）のない比較顔料の製造例１０、１１で得られた顔料ＣＧ１０Ｒ、ＣＧ１１Ｒを用いた場合に比し、感光体の暗減衰、感度がより改良されている。ＣＧ１０、ＣＧ１１とＣＧ１０Ｒ、ＣＧ１１Ｒの比較ではＩＲで変化が見られることから、顔料の製造例１０、１１の水処理（加水分解工程）の役割はジオール付加体の加水分解であると考えている。乾式粉砕して粒径を細かくした比較顔料の製造例１２，１３は感度低下が大きい。
【０１１７】
実施例３
実施例２で作製した中間層、電荷発生層、電荷輸送層をアルミドラムに塗布した以外は同様にして、感光体８Ｄ〜１１Ｄ、比較用の感光体８ＤＲ〜１３ＤＲを作製した。これらの各感光体をコニカデジタル複写機Ｓｉｔｉｏｓ７０６０（コニカ社製レーザデジタル複写機：半導体レーザ露光器、２成分反転現像方式、クリーニングブレード等を備えている）に装着し、グリッド電圧を７００Ｖに調整し、初期と３万プリント後の未露光部電位（ＶＨ）、露光部電位（ＶＬ）を測定しその差｜ΔＶＨ｜、｜ΔＶＬ｜をもとめた。尚、ＣＧ１０、ＣＧ１１とＣＧ１０Ｒ、ＣＧ１１Ｒの分散液は追加分散して状態をよくした後のものを用いた。結果を表３に示す。
【０１１８】
【表３】
2004352916.tif 000005
【０１１９】
表３より、１００℃以下の穏やかな条件で付加反応を行い、水処理をした本発明の顔料ＣＧ８、ＣＧ９は分散性もよく、該顔料を用いた感光体８Ｄ、９ＤはＶＬが低く、初期と３万プリント後の差を見た｜ΔＶＨ｜、｜ΔＶＬ｜も、ともに小さく良好な特性を示している。水処理を省いた顔料ＣＧ８Ｒ、ＣＧ９Ｒの分散は容易にできるものの、該顔料を用いた感光体８ＤＲ、９ＤＲは繰り返しでの帯電性及び感度の劣化（｜ΔＶＨ｜、｜ΔＶＬ｜）が大きい。６０〜７０℃に加温した水処理によって結晶の熟成がおきているものと思われる。付加反応を強い条件で行った顔料ＣＧ１１、ＣＧ１１Ｒでは水処理の有無によって結晶型は異なり、感度も異なる（ＶＬ）。これは水処理によって加水分解反応が起きているためと思う。付加反応を中間の条件でおこなった顔料ＣＧ１０では水処理の前後で比較的変化は少ないと言えるが水処理を省く（ＣＧ１０Ｒとの比較）とやはり帯電性、感度で劣る（｜ΔＶＨ｜、｜ΔＶＬ｜）。また乾式粉砕した顔料ＣＧ１２Ｒ、ＣＧ１３Ｒを用いた感光体１２ＤＲ、１３ＤＲは、ＶＬ、｜ΔＶＬ｜が高く乾式による微粒化は何の解決にもなっていないことをしめす。
【０１２０】
【発明の効果】
本発明の顔料の製造方法で得られた顔料を用いた電子写真感光体は、ブタンジオール付加体チタニルフタロシアニンを含有する顔料を用いた感光体に比し、暗減衰特性や感度特性が改善され、繰り返し使用しても、良好な電子写真特性を維持でき、良好な電子写真画像を提供することができる。
【図面の簡単な説明】
【図１】９．５°型のブタンジオール付加体チタニルフタロシアニン顔料の粉末Ｘ線回折スペクトルを示す図である。
【図２】８．３°型のブタンジオール付加体チタニルフタロシアニンを含有する顔料の粉末Ｘ線回折スペクトルを示す図である。
【図３】無定形チタニルフタロシアニン顔料のＸ線回折スペクトルを示す図である。
【図４】ＣＧ１のＸ線回折スペクトルの図である。
【図５】本発明のブタンジオール付加体チタニルフタロシアニンを含有する顔料のＩＲスペクトルである。
【図６】本発明の画像形成方法の１例としての画像形成装置の断面図である。
【図７】分散指数を説明する図である。
【符号の説明】
５０  感光体ドラム（感光体）
５１  帯電前露光部
５２  帯電器
５３  像露光器
５４  現像器
５４１  現像スリーブ
５４３，５４４  現像剤攪拌搬送部材
５４７  電位センサー
５７  給紙ローラー
５８  転写電極
５９  分離電極（分離器）
６０  定着装置
６１  排紙ローラー
６２  クリーニング器
７０  プロセスカートリッジ
【図１】
2004352916.tif 000006
【図２】
2004352916.tif 000007
【図３】
2004352916.tif 000008
【図４】
2004352916.tif 000009
【図５】
2004352916.tif 000010
【図６】
2004352916.tif 000011
【図７】
2004352916.tif 000012